(57)【特許請求の範囲】
【請求項１】
下記一般式（１）で表わされる蛍光性化合物。
【化１】
0005501993.tif 000018
［式中、Ｒ１およびＲ２はそれぞれ炭素数１〜１０のアルキル基、Ｒ３は、アクリロイル基、メタクリロイル基、ビニル基またはエポキシ基を有する炭素数６〜３０のアリール基、Ｘは酸素原子、Ｙは、酸素原子である。］
【請求項２】
下記一般式（２）で表わされる蛍光性化合物。
【化２】
0005501993.tif 000019
［式中、Ｒ１およびＲ２はそれぞれ炭素数１〜１０のアルキル基、Ｒ３は、アクリロイル基、メタクリロイル基、ビニル基またはエポキシ基を有する炭素数６〜３０のアリール基、Ｘは酸素原子、Ｙは、酸素原子である。］
【請求項３】
下記一般式（１）に記載の蛍光性化合物および下記一般式（２）で表わされる蛍光性化合物から選ばれる一種以上の蛍光性化合物を重合させてなる蛍光性重合体であって、
前記蛍光性化合物を構成単位として０．１質量％以上１０質量％以下の量の割合で含むことを特徴とする蛍光性重合体。
【化３】
0005501993.tif 000020
［式中、Ｒ１およびＲ２はそれぞれ炭素数１〜１０のアルキル基、Ｒ３は、アクリロイル基、メタクリロイル基、ビニル基またはエポキシ基を有する炭素数６〜３０のアリール基、Ｘは酸素原子、Ｙは、酸素原子である。］
【請求項４】
前記一般式（１）に記載の蛍光性化合物および前記一般式（２）で表わされる蛍光性化合物から選ばれる一種以上の蛍光性化合物と、メタアクリル酸エステルおよびアクリル酸エステルから選ばれるアクリレート系化合物とを重合させてなり、
前記アクリレート系化合物を構成単位として、９０質量％以上９９．９質量％以下の割合で含むことを特徴とする請求項３に記載の蛍光性重合体。
【請求項５】
前記アクリルレート系化合物のうち、少なくとも１０質量％以上がパーフルオロアルキルアクリレートおよびパーフルオロアルキルメタクリレートから選ばれるパーフルオロ基含有化合物であることを特徴とする請求項４に記載の蛍光性重合体。
【請求項６】
請求項３ないし請求項５のいずれか一項に記載の蛍光性重合体と、フッ素系溶媒とを含有することを特徴とするコーティング剤。
【発明の詳細な説明】
【技術分野】
【０００１】
本発明は、蛍光性化合物、蛍光性重合体およびコーティング剤に関する。
【背景技術】
【０００２】
オイルバリア用、樹脂・油脂の這い上がり防止用、絶縁保護・防湿コーティング用、低摩擦・摺動用および離型用などの種々の用途に用いられるコーティング剤としては、撥水性および撥油性を有するフッ素系ポリマーが、従来から使用されている。
【０００３】
一般に、フッ素系ポリマーは、透明性が高く、しかもコーティング剤として用いられるときには塗布膜厚が薄いため、所望のコート皮膜が所定部位に形成されたか否かを確認することが困難である。この問題を解決すべく、コーティング剤にアントラキノン系の着色剤またはクマリン系の蛍光剤を含有させる技術が提案されている（特許文献１を参照）。
【０００４】
しかし、上述のような着色剤を含むコーティング剤を用いた場合、コート皮膜の着色は必ずしも十分とはいえず、膜厚が薄い場合や、被コート物（コート皮膜が形成された基材）が小さい場合には、所定部位にコート皮膜が形成されたか否かを確認することが困難であった。
【０００５】
また、紫外線照射により発光するクマリン系の蛍光剤を含むコーティング剤を用いた場合、常温でのコート直後に紫外線照射すればコート皮膜が発光するので、コート皮膜の有無を容易に確認することができる。ところが、コート皮膜を硬化、乾燥する際に１００℃以上に加熱すると蛍光剤が昇華反応を起こして気化分解するため、加熱後には紫外線照射してもコート皮膜は発光しなくなり、その有無を確認することができないという不都合があった。
【０００６】
上記コーティング剤と比較して耐熱性に優れる皮膜を形成可能なコーティング剤としては、パーフルオロ基を有する蛍光剤と、パーフルオロ基を有するフッ素系ポリマーとを含むものが特許文献２に提案されている。
【先行技術文献】
【特許文献】
【０００７】
【特許文献１】特開２００１−２７２４２号公報
【特許文献２】特開２００８−１６９３５２号公報
【発明の概要】
【発明が解決しようとする課題】
【０００８】
特許文献２に記載のコーティング剤を用いてコート皮膜を形成すると、１００℃以上の高温条件で乾燥した場合でも、コート皮膜が発光するので、所定部位にコート皮膜が形成された否かの確認が可能である。
【０００９】
しかしながら、特許文献２に記載のコーティング剤を用いてコート皮膜を形成した場合、有機溶剤にさらされる環境下でコート皮膜に含まれる蛍光剤が溶出して、視認性が低下することがあった。
【００１０】
本発明は上記のような事情に基づいて完成されたものであって、耐溶剤性および耐熱性がともに優れた皮膜を形成可能な蛍光性重合体およびコーティング剤を提供することを目的とする。
【課題を解決するための手段】
【００１１】
本発明者らは、上記目的を達成すべく、鋭意研究を重ねた結果、一般式（１）で表わされる化合物および下記一般式（２）で表わされる蛍光性化合物から選ばれる蛍光性化合物を重合させて得られる蛍光性重合体を用いると、耐溶剤性および耐熱性に優れたコート皮膜を形成可能であるという知見を得た。本発明はかかる新規な知見に基づいてなされたものである。
【００１２】
すなわち、本発明は、下記一般式（１）で表わされる蛍光性化合物である。
【化１】
0005501993.tif 000002
【００１３】
［式中、Ｒ１およびＲ２はそれぞれ炭素数１〜１０のアルキル基、Ｒ３は、アクリロイル基、メタクリロイル基、ビニル基またはエポキシ基を有する炭素数６〜３０のアリール基、Ｘは酸素原子、Ｙは、酸素原子である。］
【００１４】
また、本発明は、下記一般式（２）で表わされる蛍光性化合物である。
【００１５】
【化２】
0005501993.tif 000003
【００１６】
［式中、Ｒ１およびＲ２はそれぞれ炭素数１〜１０のアルキル基、Ｒ３は、アクリロイル基、メタクリロイル基、ビニル基またはエポキシ基を有する炭素数６〜３０のアリール基、Ｘは酸素原子、Ｙは、酸素原子である。］
【００１７】
また、本発明は、上記一般式（１）に記載の蛍光性化合物および上記一般式（２）で表わされる蛍光性化合物から選ばれる一種以上の蛍光性化合物を重合させてなる蛍光性重合体であって、前記蛍光性化合物を構成単位として０．１質量％以上１０質量％以下の量の割合で含むことを特徴とする蛍光性重合体である。  また、本発明は、蛍光性重合体と、フッ素系溶媒とを含有することを特徴とするコーティング剤である。
【００１８】
本発明によれば、本発明の蛍光性重合体は、一般式（１）で表わされる蛍光性化合物および一般式（２）で表わされる蛍光性化合物を重合させてなり、一般式（１）および一般式（２）で表わされる蛍光性化合物から選ばれる蛍光性化合物を構成単位として含むので、耐溶剤性および耐熱性がともに優れた皮膜を形成することが可能である。
【００１９】
また、本発明の蛍光性重合体は、構成単位として蛍光性化合物を、ごく少量しか含まないため、優れた撥水・撥油性を有するという特長も有する。
【００２０】
ところで、従来の蛍光剤を添加したコーティング剤では、蛍光剤の濃度を高くしすぎると、形成されたコート皮膜が蛍光発光しなくなることがある（濃度消光）が、本発明の蛍光性重合体を用いたコーティング剤では、濃度消光が起こりにくい。これは本発明の蛍光性重合体は構造的に積み重なりにくいからではないかと考えられる。
【発明の効果】
【００２１】
本発明によれば、耐溶剤性および耐熱性がともに優れた皮膜を形成可能な蛍光性重合体およびコーティング剤を提供することができる。
【発明を実施するための形態】
【００２２】
以下、本発明を具体的に説明する。まず蛍光性化合物について説明する。
（蛍光性化合物）
本発明の蛍光性化合物は、下記一般式（１）で表わされる蛍光性化合物、または下記一般式（２）で表される蛍光性化合物である。
【００２３】
【化３】
0005501993.tif 000004
【００２４】
一般式（１）および一般式（２）において、Ｒ１およびＲ２はそれぞれ炭素数１〜１０のアルキル基である。参考例として、一般式（１）および一般式（２）において、Ｒ１およびＲ２が、置換基を有していてもよい炭素数７〜３０のアリールアルキル基、置換基を有していてもよい炭素数６〜２０のアリール基、置換基を有していてもよい炭素数５〜２０のヘテロアリール基を示し、Ｒ１およびＲ２は互いに結合して環構造を形成していてもよく、窒素原子が結合しているベンゼン環とともに環構造を形成していてもよい化合物があげられる。
【００２５】
炭素数１〜１０のアルキル基としては、直鎖状、分岐状、環状のいずれであってもよく、その例としては、メチル基、エチル基、ｎ−プロピル基、イソプロピル基、各種ブチル基、各種ペンチル基、各種ヘキシル基、各種オクチル基、各種デシル基、シクロペンチル基、シクロヘキシル基、シクロオクチル基などが挙げられる。また、参考例としてアルキル基が、部分的にフッ素化されたフッ素含有アルキル基である化合物があげられる。フッ素含有アルキル基としては、例えば、トリフルオロエチル基、トリフルオロプロピル基、テトラフルオロブチル基、ヘキサフルオロブチル基などが挙げられる。
【００２６】
参考例における、炭素数７〜３０のアリールアルキル基の例としては、ベンジル基、フェネチル基、１−フェニルエチル基、２−フェニルエチル基、１−フェニルイソプロピル基、２−フェニルイソプロピル基、フェニル−ｔ−ブチル基、α−ナフチルメチル基、１−α−ナフチルエチル基、２−α−ナフチルエチル基、１−α−ナフチルイソプロピル基、２−α−ナフチルイソプロピル基、β−ナフチルメチル基、１−β−ナフチルエチル基、２−β−ナフチルエチル基、１−β−ナフチルイソプロピル基、２−β−ナフチルイソプロピル基、１−ピロリルメチル基、２−（１−ピロリル）エチル基、ｐ−メチルベンジル基、ｍ−メチルベンジル基、ｏ−メチルベンジル基、ｐ−クロロベンジル基、ｍ−クロロベンジル基、ｏ−クロロベンジル基、ｐ−ブロモベンジル基、ｍ−ブロモベンジル基、ｏ−ブロモベンジル基、ｐ−ヨードベンジル基、ｍ−ヨードベンジル基、ｏ−ヨードベンジル基、ｐ−ヒドロキシベンジル基、ｍ−ヒドロキシベンジル基、ｏ−ヒドロキシベンジル基、ｐ−アミノベンジル基、ｍ−アミノベンジル基、ｏ−アミノベンジル基、ｐ−ニトロベンジル基、ｍ−ニトロベンジル基、ｏ−ニトロベンジル基、ｐ−シアノベンジル基、ｍ−シアノベンジル基、ｏ−シアノベンジル基、１−ヒドロキシ−２−フェニルイソプロピル基、１−クロロ−２−フェニルイソプロピル基等が挙げられる。また、アリールアルキル基は、部分的にフッ素化されたフッ素含有アリールアルキル基であってもよい。フッ素含有アリールアルキル基としては、例えば、１−フェニルジフルオロエチル基、α−ナフチルトリフルオロメチル基、ｐ−トリフルオロメチルベンジル基などが挙げられる。
【００２７】
参考例における、アリール基の例としては、フェニル基、ナフチル基、アントリル基、ピレニル基などが挙げられる。
【００２８】
参考例における、炭素数５〜２０のヘテロアリール基の例としては、１−アザ−インドリジン−２−イル基、１−アザ−インドリジン−３−イル基、１−アザ−インドリジン−５−イル基、１−アザ−インドリジン−６−イル基、１−アザ−インドリジン−７−イル基、１−アザ−インドリジン−８−イル基、２−アザ−インドリジン−１−イル基、２−アザ−インドリジン−３−イル基、２−アザ−インドリジン−５−イル基、２−アザ−インドリジン−６−イル基、２−アザ−インドリジン−７−イル基、２−アザ−インドリジン−８−イル基、６−アザ−インドリジン−１−イル基、６−アザ−インドリジン−２−イル基、６−アザ−インドリジン−３−イル基、６−アザ−インドリジン−５−イル基、６−アザ−インドリジン−７−イル基、６−アザ−インドリジン−８−イル基、７−アザ−インドリジン−１−イル基、７−アザ−インドリジン−２−イル基、７−アザ−インドリジン−３−イル基、７−アザ−インドリジン−５−イル基、７−アザ−インドリジン−６−イル基、７−アザ−インドリジン−７−イル基、７−アザ−インドリジン−８−イル基、８−アザ−インドリジン−１−イル基、８−アザ−インドリジン−２−イル基、８−アザ−インドリジン−３−イル基、８−アザ−インドリジン−５−イル基、８−アザ−インドリジン−６−イル基、８−アザ−インドリジン−７−イル基、１−インドリジニル基、２−インドリジニル基、３−インドリジニル基、５−インドリジニル基、６−インドリジニル基、７−インドリジニル基、８−インドリジニル基、１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、２−キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、９−カルバゾリル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、１，７−フェナンスロリン−２−イル基、１，７−フェナンスロリン−３−イル基、１，７−フェナンスロリン−４−イル基、１，７−フェナンスロリン−５−イル基、１，７−フェナンスロリン−６−イル基、１，７−フェナンスロリン−８−イル基、１，７−フェナンスロリン−９−イル基、１，７−フェナンスロリン−１０−イル基、１，８−フェナンスロリン−２−イル基、１，８−フェナンスロリン−３−イル基、１，８−フェナンスロリン−４−イル基、１，８−フェナンスロリン−５−イル基、１，８−フェナンスロリン−６−イル基、１，８−フェナンスロリン−７−イル基、１，８−フェナンスロリン−９−イル基、１，８−フェナンスロリン−１０−イル基、１，９−フェナンスロリン−２−イル基、１，９−フェナンスロリン−３−イル基、１，９−フェナンスロリン−４−イル基、１，９−フェナンスロリン−５−イル基、１，９−フェナンスロリン−６−イル基、１，９−フェナンスロリン−７−イル基、１，９−フェナンスロリン−８−イル基、１，９−フェナンスロリン−１０−イル基、１，１０−フェナンスロリン−２−イル基、１，１０−フェナンスロリン−３−イル基、１，１０−フェナンスロリン−４−イル基、１，１０−フェナンスロリン−５−イル基、２，９−フェナンスロリン−１−イル基、２，９−フェナンスロリン−３−イル基、２，９−フェナンスロリン−４−イル基、２，９−フェナンスロリン−５−イル基、２，９−フェナンスロリン−６−イル基、２，９−フェナンスロリン−７−イル基、２，９−フェナンスロリン−８−イル基、２，９−フェナンスロリン−１０−イル基、２，８−フェナンスロリン−１−イル基、２，８−フェナンスロリン−３−イル基、２，８−フェナンスロリン−４−イル基、２，８−フェナンスロリン−５−イル基、２，８−フェナンスロリン−６−イル基、２，８−フェナンスロリン−７−イル基、２，８−フェナンスロリン−９−イル基、２，８−フェナンスロリン−１０−イル基、２，７−フェナンスロリン−１−イル基、２，７−フェナンスロリン−３−イル基、２，７−フェナンスロリン−４−イル基、２，７−フェナンスロリン−５−イル基、２，７−フェナンスロリン−６−イル基、２，７−フェナンスロリン−８−イル基、２，７−フェナンスロリン−９−イル基、２，７−フェナンスロリン−１０−イル基、１−フェナジニル基、２−フェナジニル基、１−フェノチアジニル基、２−フェノチアジニル基、３−フェノチアジニル基、４−フェノチアジニル基、１０−フェノチアジニル基、１−フェノキサジニル基、２−フェノキサジニル基、３−フェノキサジニル基、４−フェノキサジニル基、１０−フェノキサジニル基、２−オキサゾリル基、４−オキサゾリル基、５−オキサゾリル基、２−オキサジアゾリル基、５−オキサジアゾリル基、３−フラザニル基、２−チエニル基、３−チエニル基、２−メチルピロール−１−イル基、２−メチルピロール−３−イル基、２−メチルピロール−４−イル基、２−メチルピロール−５−イル基、３−メチルピロール−１−イル基、３−メチルピロール−２−イル基、３−メチルピロール−４−イル基、３−メチルピロール−５−イル基、２−ｔ−ブチルピロール−４−イル基、３−（２−フェニルプロピル）ピロール−１−イル基、２−メチル−１−インドリル基、４−メチル−１−インドリル基、２−メチル−３−インドリル基、４−メチル−３−インドリル基、２−ｔ−ブチル１−インドリル基、４−ｔ−ブチル１−インドリル基、２−ｔ−ブチル３−インドリル基、４−ｔ−ブチル３−インドリル基等が挙げられる。
【００２９】
上述した各基（アルキル基、アリールアルキル基、アリール基、ヘテロアリール基）は、置換基を有していてもよい。当該置換基としては、例えば、アルキル基、アルコキシル基、ハロゲン原子、シアノ基、アルコキシカルボニル基、カルボキシル基、エステル基、アミド基、スルホキシル基、スルホンアミド基、ニトロ基、アリール基、ヘテロアリール基などが挙げられる。
【００３０】
置換基としての、アルキル基、アリール基、ヘテロアリール基の例としては、上述で例示したものと同様のものが挙げられる。ハロゲン原子の例としてはフッ素原子、塩素原子、臭素原子、ヨウ素原子が挙げられる。アルコキシル基は直鎖状、分岐状、環状のいずれであってもよく、フッ素を含有するものであってもよい。アルコキシル基の具体例としては、メトキシ基、エトキシ基、ｎ−プロポキシ基、イソプロポキシ基、各種ブトキシ基、各種ペントキシ基、各種ヘキソキシ基、各種オクトキシ基、各種デシロキシ基、シクロペンチロキシ基、シクロヘキシロキシ基、ベンジロキシ基、フェネチルオキシ基などや、トリフルオロメトキシ基、トリフルオロエトキシ基、トリフルオロプロポキシ基、Ｏ−ＣＨ２（ＣＨ３）ＣＦ３、Ｏ−ＣＨ２−Ｃ３Ｆ７などのフッ素含有アルコキシル基が挙げられる。スルホンアミド基は、置換スルホンアミド又は無置換スルホンアミドのいずれでもあってもよく、アミド基は、置換アミド又は無置換アミドのいずれでもあってもよく、これらはフッ素を含むものであってもよい。これらのアルコキシル基、スルホンアミド基、アミド基の置換基としては、前記Ｒ１とＲ２と同様のものが挙げられる。さらに、アルコキシカルボニル基におけるアルコキシル基の例としては、前記と同様のものが挙げられる。また、エステル基はＣＯＯＣＨ３などのアルキルエステルに加えて、ＣＯＯＣＨ２Ｃ６Ｆ１３で示されるフッ素含有エステル基であってもよい。
【００３１】
参考例における、Ｒ１とＲ２とが、たがいに結合して、Ｒ１とＲ２が結合している窒素原子と一緒になって形成してなる環構造としては、例えば、１−ピロリジニル基、ピペリジノ基、モルホリノ基などが挙げられる。
【００３２】
また、参考例における、Ｒ１とＲ２が、Ｒ１とＲ２窒素原子が結合しているベンゼン環と共に形成してなる環構造としては、例えば、以下のようなものが挙げられる。
【００３３】
【化４】
0005501993.tif 000005
【００３４】
本発明において、Ｒ１とＲ２としては、有機溶剤への溶解性が高いという観点から、炭素数４〜１０のアルキル基が好ましい。
【００３５】
一般式（１）および（２）において、Ｒ３は、重合性官能基を含む基である。具体的には、Ｒ３は、アクリロイル基、メタクリロイル基、ビニル基またはエポキシ基を有する炭素数６〜３０のアリール基を示す。参考例として、一般式（１）および（２）において、Ｒ３が、置換基を有していてもよい炭素数１〜２０のアルキル基であるとともに重合性官能基を有する基、置換基を有していてもよい炭素数７〜３０のアリールアルキル基であるとともに重合性官能基を有する基もしくは、重合性官能基を含む置換基を有する炭素数５〜２０のヘテロアリール基である化合物があげられる。
【００３６】
ここで、重合性官能基としては、アクリロイル基、メタクリロイル基、ビニル基などの重合性不飽和結合を有する基や、エポキシ基等があげられる。
【００３７】
参考例における、Ｒ３の置換基を有していてもよいアルキル基であるとともに重合性官能基を有する基としては、置換基およびアルキル基の少なくとも一方が重合性官能基を有するものであればよい。Ｒ３が置換基を有していてもよいアルキル基である場合、アルキル基部分の炭素数の合計が１〜２０であればよく、このようなアルキル基としては、上記Ｒ１とＲ２で例示したアルキル基に加えて、各種ウンデシル基、各種ドデシル基、各種トリデシル基、各種テトラデシル基、各種ペンタデシル基、各種ヘキサデシル基、各種ヘプタデシル基、各種オクタデシル基、各種ノナデシル基、各種エイコシル基などの炭素数１１〜２０のものや、これらが部分的にフッ素化されたフッ素含有アルキル基（例えば、Ｃ２Ｈ４Ｃ１０Ｆ２１など）があげられる。これらは、直鎖状、分岐状、環状のいずれであってもよい。
【００３８】
参考例における、Ｒ３の置換基を有していてもよいアリールアルキル基であるとともに重合性官能基を有する基としては、置換基およびアリールアルキル基の少なくとも一方が重合性官能基を有するものであればよい。Ｒ３が置換基を有していてもよいアリールアルキル基である場合、アリールアルキル基部分の炭素数の合計が７〜３０であればよく、このようなアリールアルキル基部分の具体例としては、上記Ｒ１とＲ２で例示したものと同様のものがあげられる。
【００３９】
参考例における、Ｒ３のアルキル基の置換基やアリールアルキル基の置換基としては、上記Ｒ１とＲ２で例示したものと同様のものや、アクリロイル基、メタクリロイル基、ビニル基などの重合性不飽和結合を有する基や、エポキシ基等の重合性官能基を含むものなどが挙げられる。
【００４０】
Ｒ３のアクリロイル基、メタクリロイル基、ビニル基、またはエポキシ基を有するアリール基としては、上記Ｒ１とＲ２で例示したアリール基と同様のものがあげられる。
【００４１】
参考例における、Ｒ３の重合性官能基を含む置換基を有するヘテロアリール基のヘテロアリール基としては、上記Ｒ１とＲ２で例示したヘテロアリール基と同様のものがあげられ、ヘテロアリール基の置換基には、アクリロイル基、メタクリロイル基、ビニル基またはエポキシ基等の重合性官能基が含まれる。
【００４２】
Ｒ３としては、アクリロイル基、メタクリロイル基、ビニル基、またはエポキシ基を有する炭素数６〜３０のアリール基が好ましい。
【００４３】
一般式（１）および（２）において、Ｘは酸素原子である。参考例として一般式（１）および（２）においてＸが、硫黄原子、−ＮＨ−または−ＮＲ４−のものがあげられる。ここでＲ４は置換基を有していてもよい炭素数１〜１０のアルキル基、置換基を有していてもよい炭素数６〜２０のアリール基、置換基を有していてもよい炭素数５〜２０のヘテロアリール基を示す。
【００４４】
参考例における、Ｒ４のアルキル基、アリール基及びヘテロアリール基の例としては、それぞれ、上記Ｒ１及びＲ２で挙げたものと同様の例が挙げられ、それらの置換基も同様のものが挙げられる。
【００４５】
一般式（１）および（２）において、Ｙは酸素原子である。参考例として一般式（１）および（２）においてＹが、硫黄原子、−ＮＨ−または−ＮＲ６−のものがあげられる。ここで、Ｒ６は置換基を有していてもよい炭素数１〜１０のアルキル基、置換基を有していてもよい炭素数６〜２０のアリール基、置換基を有していてもよい炭素数５〜２０のヘテロアリール基を示す。
【００４６】
参考例における、Ｒ６のアルキル基、アリール基及びヘテロアリール基の例としては、それぞれ、前記Ｒ１及びＲ２で挙げたものと同様の例が挙げられ、それらの置換基も同様のものが挙げられる。
【００４７】
Ｘ、Ｙとしては、合成が容易で蛍光発光性、有機溶媒に対する溶解性、耐熱、耐光性にも優れているという点から、酸素原子が好ましい。
【００４８】
なお参考例には、以下の一般式（１Ｂ）および（２Ｂ）に示す蛍光性化合物（Ｘがないもの）を含んでいてもよい。
【００４９】
【化５】
0005501993.tif 000006
【００５０】
参考例には、以下の一般式（１Ｃ）および（２Ｃ）に示す蛍光性化合物を含んでいてもよい。
【００５１】
【化６】
0005501993.tif 000007
【００５２】
一般式（１Ｂ）、一般式（２Ｂ）、一般式（１Ｃ)および一般式（２Ｃ)中、Ｒ１およびＲ２はそれぞれ独立に置換基を有していてもよい炭素数１〜１０のアルキル基、置換基を有していてもよい炭素数７〜３０のアリールアルキル基、置換基を有していてもよい炭素数６〜２０のアリール基、置換基を有していてもよい炭素数５〜２０のヘテロアリール基を示し、Ｒ１およびＲ２は互いに結合して環構造を形成していてもよく、窒素原子が結合しているベンゼン環とともに環構造を形成していてもよい。
【００５３】
一般式（１Ｂ）、一般式（２Ｂ）、一般式（１Ｃ)および一般式（２Ｃ)中、Ｒ３は、置換基を有していてもよい炭素数１〜２０のアルキル基であるとともに重合性官能基を有する基、置換基を有していてもよい炭素数７〜３０のアリールアルキル基であるとともに重合性官能基を有する基、重合性官能基を含む置換基を有する炭素数６〜３０のアリール基、もしくは、重合性官能基を含む置換基を有する炭素数５〜２０のヘテロアリール基を示す。
【００５４】
一般式（１Ｂ）、一般式（２Ｂ）、一般式（１Ｃ)および一般式（２Ｃ)中、Ｙは、酸素原子、硫黄原子、−ＮＨ−または−ＮＲ６−（Ｒ６は置換基を有していてもよい炭素数１〜１０のアルキル基、置換基を有していてもよい炭素数６〜２０のアリール基、置換基を有していてもよい炭素数５〜２０のヘテロアリール基を示す。）を示す。
【００５５】
一般式（１Ｃ)および一般式（２Ｃ)中、Ｘは酸素原子、硫黄原子、−ＮＨ−または−ＮＲ４−（Ｒ４は置換基を有していてもよい炭素数１〜１０のアルキル基、置換基を有していてもよい炭素数６〜２０のアリール基、置換基を有していてもよい炭素数５〜２０のヘテロアリール基を示す。）を示す。
【００５６】
一般式（１Ｂ）、一般式（２Ｂ）、一般式（１Ｃ)および一般式（２Ｃ)中の、Ｒ１、Ｒ２、Ｒ３およびＹの具体例は一般式（１）および（２）と同様であり、一般式（１Ｃ)および一般式（２Ｃ)中のＸの具体例は一般式（１）および（２）と同様である。
【００５７】
次に、本発明の蛍光性化合物の製造方法について説明する。
一般式（１）および（２）の化合物において、Ｘが酸素原子である場合、例えば以下の方法により、ベンゾフラノ−１，２−ナフトキノン系誘導体を合成する。
【００５８】
【化７】
0005501993.tif 000008
【００５９】
（式中、Ｍはアルカリ金属原子、Ｒ１及びＲ２は上記と同じである。
反応式（Ａ）で示されるように、実質上化学量論的量の１，２−ナフトキノン−４−スルホン酸アルカリ金属塩（ａ）とｍ−置換フェノール（ｂ）を、酢酸などの適当な溶媒中において、塩化銅などの触媒の存在下に、０〜８０℃程度の温度で反応させることにより、一般式（ｃ）で表されるベンゾフラノ−１，２−ナフトキノン骨格を有し、Ｘが酸素原子である化合物が得られる。この際、一般式（ｃ´）で表される化合物が副生する。
【００６０】
なお、上記反応においては、１，２−ナフトキノン−４−スルホン酸アルカリ金属塩（ａ）に代えて１，２−ナフトキノンを用いてもよい。また、塩化銅に代えて塩化ニッケルや酢酸亜鉛を触媒として用いてもよい。
【００６１】
次に、反応式（Ｂ）に示されるように、一般式（ｃ）で表される化合物とｐ−安息香酸アルデヒドと酢酸などの適当な溶媒中において、酢酸アンモニウムと５０〜１００℃程度の温度で反応させることにより、一般式（ｄ）で表される化合物および一般式（ｄ´）で表される化合物が混合物（混合物Ａとする）として得られる。
【００６２】
【化８】
0005501993.tif 000009
【００６３】
次に、反応式（Ｃ）に示されるように、混合物Ａと、２−-ヒドロキシエチルメタクリレート等の、分子内に重合性官能基を有し、且つ混合物Ａと反応可能な、水酸基やアミノ基、イソシアネート基等を有する化合物を、テトラヒドロフラン（ＴＨＦ）等の適当な溶媒中で反応させることにより、一般式（１）で表わされる蛍光性化合物および一般式（２）で表わされる蛍光性化合物の混合物Ｂが得られる。反応式（Ｃ）中、ＥＤＣ−ＨＣｌとは１−エチル−３−（３−ジメチルアミノプロピル) カルボジイミド塩酸塩を意味し、ＤＭＡＰとは４−ジメチルアミノピリジンを意味する。
【００６４】
【化９】
0005501993.tif 000010
【００６５】
（蛍光性重合体）
次に本発明の蛍光性化合物を構成単位として含む蛍光性重合体について説明する。
本発明の蛍光性重合体は、上記一般式（１）に記載の蛍光性化合物および上記一般式（２）で表わされる蛍光性化合物から選ばれる一種以上の蛍光性化合物を構成単位として、蛍光性重合体の質量に対して０．１質量％以上１０質量％以下の割合で含む。
【００６６】
また、本発明の蛍光性重合体は、蛍光性化合物以外の化合物を構成単位（他の構成単位とする）として蛍光性重合体の質量に対して９０質量％以上９９．９質量％以下の割合で含む。
【００６７】
他の構成単位として含まれる化合物としては、アクリル酸エステルおよびメタアクリル酸エステルなどのアクリレート系化合物や、スチレンやビニルベンゼンなどのビニル基を含有する芳香族化合物等があげられる。これらのうち、アクリレート系化合物が好ましい。
【００６８】
アクリレート系化合物としては、具体的には炭素数が１〜１８のアルキル基を有するアクリレート（アクリル酸エステル）や、炭素数が１〜１８のアルキル基を有するメタクリレート（メタクリル酸エステル）があげられる。以下の記載において「（メタ）アクリレート」とはメタアクリレートとメタクリレートを一括して表記したものを意味する。
【００６９】
アクリレート系化合物としては、シクロヘキシル（メタ）アクリレート、シクロヘプチル（メタ）アクリレート、およびイソボルニル（メタ）アクリレートなどの環状（メタ）アクリレート、メチル（メタ）アクリレート、エチル（メタ）アクリレート、プロピル（メタ）アクリレート、ブチル（メタ）アクリレート、ペンチル（メタ）アクリレート、ヘキシル（メタ）アクリレート、ヘプチル（メタ）アクリレート、オクチル（メタ）アクリレート、ノニル（メタ）アクリレート、デシル（メタ）アクリレート、ドデシル（メタ）アクリレート、トリデシル（メタ）アクリレート、テトラデシル（メタ）アクリレート、ペンタデシル（メタ）アクリレート、ヘキサデシル（メタ）アクリレート、ステアリル（メタ）アクリレート、エイコシル（メタ）アクリレートなどの炭素数１〜２０のアルキル基を有する（メタ）アクリレート、部分的にフッ素化されたフッ素含有アルキル基を有する（メタ）アクリレート、パーフルオロアルキル基を有する（メタ）アクリレートなどがあげられ、これらは一種または二種以上を組み合わせて使用することができる。
【００７０】
パーフルオロアルキル基を有する（メタ）アクリレートとしては、具体的には、パーフルオロオクチルエチル（メタ）アクリレート、パーフルオロオクチル（メタ）アクリレート、パーフルオロヘプチルエチル（メタ）アクリレート、パーフルオロヘプチル（メタ）アクリレート、パーフルオロヘキシルエチル（メタ）アクリレート、パーフルオロヘキシル（メタ）アクリレート、パーフルオロペンチルプロピル（メタ）アクリレート、パーフルオロペンチルエチル（メタ）アクリレート、パーフルオロブチルエチル（メタ）アクリレート、パーフルオロブチルメチル（メタ）アクリレート等があげられる。
【００７１】
撥水撥油性能が優れているとの観点から、本発明では、アクリレート系化合物のうち、少なくとも１０質量％以上がパーフルオロアルキルアクリレートおよびパーフルオロアルキルメタクリレートから選ばれるパーフルオロ基含有アクリレートであるのが好ましい。
【００７２】
本発明の蛍光性重合体は、構成単位として含まれる化合物（蛍光性化合物など）を重合させることにより得られる。
【００７３】
本発明の蛍光性重合体の分子量は特に限定されないが、分子量Ｍｗ５０００〜１５００００（ここで、ＭｗとはＧＰＣ（溶媒；テトラヒドロフラン）を用い、ポリスチレン換算した場合の重量平均分子量）のポリマーが好ましく、特に８０００〜７００００が好ましい。この範囲よりも分子量が小さいと、コーティング剤として用いた場合に形成される皮膜が脆くなる傾向にあり、一方この範囲よりも分子量が大きいと溶媒への溶解性が低下する傾向にあるからである。
【００７４】
本発明の蛍光性重合体は、単独で、または二種以上を併用して、主にコーティング剤として用いることができるが、それ以外に有機蛍光性色素として、様々な用途、例えば各種表示機器における蛍光変換膜用、色素レーザ用、調光用、エネルギー変換用、高密度光記録用、表示用、分子認識のための蛍光センサ用などに用いることもできる。
【００７５】
（コーティング剤）
次に本発明のコーティング剤について説明する。本発明のコーティング剤は、上述した本発明の蛍光性重合体と、フッ素系溶媒とを含有してなる。
【００７６】
本発明のコーティング剤に含まれるフッ素系溶媒としては、パーフルオロカーボン（ＰＦＣ）、ハイドロフルオロカーボン（ＨＦＣ）、ハイドロフルオロエーテル（ＨＦＥ）、パーフルオロポリエーテル（ＰＦＰＥ）、ハイドロフルオロポリエーテル（ＨＦＰＥ）等があげられる。
【００７７】
本発明のコーティング剤は、フッ素系溶媒に、本発明の蛍光性重合体を添加し溶解することにより得られる。コーティング剤を調製する際には、蛍光性重合体を、コート皮膜の有無が確認できる程度、すなわち、充分な視認性を確保できる程度添加する。
【００７８】
従来のコーティング剤（フッ素系ポリマーに従来の蛍光剤を添加してなるもの）において、充分な視認性確保のため、コーティング剤全体に対して蛍光剤を５００ｗｔ  ｐｐｍ以上添加する必要があり、コーティング剤中のフッ素系ポリマー含有量が少ない場合（例えばフッ素系ポリマー含有量が１０００ｗｔ  ｐｐｍ：０．１重量％）には、乾燥皮膜中の蛍光剤濃度が高くなるため、形成されたコート皮膜の皮膜特性が劣化する問題があった。
【００７９】
しかし、本発明において、蛍光性重合体の添加量を、蛍光性重合体中に構成単位として含まれる蛍光性化合物の濃度が、コーティング剤の全量に対して２．５ｗｔ  ｐｐｍ以上となるように設定すると、コーティング剤が塗布されたか否かの確認が可能であり、構成単位として含まれる蛍光性化合物の濃度が５ｗｔ  ｐｐｍ以上となるように設定すると、充分な視認性が確保されることから、従来の蛍光剤を用いた場合よりも、コーティング剤中の蛍光性化合物の量を低くすることができる。
【００８０】
ところで、従来の蛍光剤を添加したコーティング剤では、蛍光剤の濃度を高くしすぎると、形成されたコート皮膜が蛍光発光しなくなることがある（濃度消光）が、本発明の蛍光性重合体を用いたコーティング剤では、蛍光性重合体の濃度を高くしても濃度消光が起こりにくい。これは本発明の蛍光性重合体は構造的に積み重なりにくいからではないかと考えられる。
【００８１】
本発明のコーティング剤には、実用性を向上させるために、酸化防止剤、紫外線吸収剤、フィラー等各種添加剤を添加することも可能である。
本発明のコーティング剤の被コート物へのコーティング方法は、特に限定されず、ディップ（Ｄｉｐ）、刷毛塗り、スプレー、ディスペンス等、周知の塗布方法を用いることができる。
【００８２】
本発明のコーティング剤は、幅広い用途、例えば、電子基板の防湿コーティング剤や、塩水・電解液・腐食性ガス等から基材を保護する耐薬品保護コーティング剤、マイクロモーターの軸受けに用いる潤滑オイルの拡散を防止するオイルバリア剤、ＨＤＤモーターの流体軸受けに用いる潤滑オイルの拡散を防止するオイルバリア剤、サインペン・ボールペン等のインクの漏れを防止する漏れ防止剤、コネクタ・電子部品等の汚れ防止剤、絶縁樹脂の這い上がり防止剤、ＭＦコンデンサのリード封止樹脂の付着防止剤、金属部品の防錆剤、ＤＶＤ・ＣＤ等のガイドレール用のドライ潤滑剤、表面反射防止コート剤、防水スプレー原液に使用することができる。
【００８３】
＜実施例＞
以下、本発明を実施例にて、より詳細に説明する。なお、本発明は以下の実施例に限定されるものではない。
以下の実施例において使用される蛍光剤を以下の手順で合成した。
１．蛍光性重合体の合成
（１）オキサゾール系蛍光化合物Ａの合成
１，２−ナフトキノン−４−スルホン酸ナトリウム（１．０ｇ、３．８４×１０−３ｍｏｌ）とＮ，Ｎ−ジブチル−３−アミノフェノール（１．０２ｇ、４．１６×１０−３ｍｏｌ）と酢酸亜鉛（０．１０ｇ、３．８４×１０−３  ｍｏｌ）に、ジメチルスルホキシド（ＤＭＳＯ）を３０ｍｌ加え、６０℃で５時間撹拌した。反応終了後, 反応溶液を蒸留水４００ｍｌに注ぎ沈殿物をろ別した。ろ物から生成物（１）をジクロロメタンで抽出、ジクロロメタン抽出液を減圧濃縮し, シリカゲルカラムクロマトグラフィー［ジクロロメタン／酢酸エチル＝１０／１］を用いて分離精製し、ベンゾフラノ−１，２−ナフトキノン誘導体の緑色結晶を 収率約３０％で得た。
【００８４】
次に、ベンゾフラノ−１，２−ナフトキノン誘導体（４．０ｇ、１．０６×１０−２ｍｏｌ）とｐ−安息香酸アルデヒド（１．９２ｇ、１．２８×１０−２ｍｏｌ）を酢酸３０ｍｌに溶解させ、これに酢酸アンモニウム（１６．４４ｇ、２．１４×１０−１ｍｏｌ）を加え９０ ℃で２時間反応させた。反応終了後、反応溶液を２００ｍｌの蒸留水に注ぎ沈殿物をろ別した。ろ物をジクロロメタンで洗い不純物を溶解させて取り除き、黄色粉末結晶のオキサゾール系蛍光化合物Ａを租収率９０％で得た。オキサゾール系蛍光化合物Ａは、下記式（３）に表わされる化合物および下記式（４）で表わされる化合物の混合物である。
【００８５】
【化１０】
0005501993.tif 000011
【００８６】
（２）蛍光性化合物（Ｂ）の合成
１０００ｍｌの３つ口セパラブルフラスコに、テトラヒドロフラン（ＴＨＦ）６００ｍｌ、（１）で得られたオキサゾール系蛍光化合物Ａを８６１２ｍｇ、４−ジメチルアミノピリジンを３４２．１ｍｇ、および２−ヒドロキシエチルメタクリレートを４４２４．８ｍｇを投入し１０分間攪拌した。
【００８７】
１−エチル−３−（３−ジメチルアミノプロピル）カルボジイミド塩酸塩を７６６８．０ｍｇ、徐々に反応液に添加し、２２時間撹拌した。撹拌後の反応液を、０．５質量％の塩酸で洗浄後、飽和ＮａＨＣＯ３水溶液および飽和ＮａＣｌ水溶液でそれぞれ洗浄した後、有機層に無水Ｎａ２ＳＯ４を加えて１２時間乾燥させた。
【００８８】
乾燥後の溶液を減圧濃縮し、シリカゲルカラムクロマトグラフィーにより精製し、蛍光性化合物Ｂの明橙色結晶を７０００ｍｇ得た（収率６４．７％）
蛍光性化合物Ｂは下記式（１Ａ）で表わされる化合物と下記式（２Ａ)で表わされる化合物の混合物である。
【００８９】
【化１１】
0005501993.tif 000012
【００９０】
（３）蛍光性重合体の合成
（実施例１）
冷却管を備えた、３つ口セパラブルフラスコにＴＨＦを１００．０ｇ、蛍光性官能基含有モノマーＢを４００ｍｇ、パーフルオロオクチルエチル（メタ）アクリレートを９９．６ｇ、及び２，２´−アゾビス（２，４−ジメチルバレロニトリルを０．２５ｇ加えて攪拌し、７０℃の湯浴で５時間保持し重合させた。反応液から溶媒を除去した後、得られた重合体をトルエン１００ｇで４回洗浄し、真空乾燥することで、実施例１の蛍光性重合体を８０ｇ得た（収率８０％）。 
【００９１】
（実施例２）
蛍光性官能基含有モノマーＢの量を２００ｍｇとし、パーフルオロオクチルエチル（メタ）アクリレートの量を９９．８ｇとしたこと以外は実施例１と同様にして、実施例２の蛍光性重合体を８０ｇ得た（収率８０％）。
【００９２】
（実施例３）
蛍光性官能基含有モノマーＢの量を１００ｍｇとし、パーフルオロオクチルエチル（メタ）アクリレートの量を９９．９ｇとしたこと以外は実施例１と同様にして、実施例３の蛍光性重合体を７２．３ｇ得た（収率７２．３％）。
【００９３】
（実施例４）
蛍光性官能基含有モノマーＢの量を１０００ｍｇとし、パーフルオロオクチルエチル（メタ）アクリレートの量を９９．０ｇとしたこと以外は実施例１と同様にして実施例４の蛍光性重合体を８２ｇ得た（収率８２％）。
【００９４】
（実施例５）
蛍光性官能基含有モノマーＢの量を５０ｍｇとし、パーフルオロオクチルエチル（メタ）アクリレートの量を９９．９５ｇとしたこと以外は実施例１と同様にして実施例５の蛍光性重合体Ｅを８０ｇ得た（収率８０％）。
【００９５】
（比較例１）
蛍光性官能基含有モノマーＢの量を０ｍｇとし、パーフルオロオクチルエチル（メタ）アクリレートの量を１００ｇとしたこと以外は実施例１と同様にして比較例１のフッ素系ポリマーを８０ｇ得た（収率８０％）。
【００９６】
２．試験例１：コート皮膜の視認性の評価試験（基材の色の影響）
（１）コーティング剤の調製
（コーティング剤Ａ−１）
実施例１で得られた蛍光性重合体Ａを０．５質量部、ＨＦＥ９９．５質量部に溶解し、コーティング剤Ａ−１とした。
【００９７】
（コーティング剤Ｃ−１)
比較例１で得られたフッ素系ポリマーを０．５質量部、ＨＦＥ９９．５質量部に溶解してフッ素系ポリマー液Ｂ−１とした。このフッ素系ポリマー液Ｂ−１  ９９．９ｇに、下記式（５）の化合物および下記式（６）の化合物の混合物である蛍光剤混合物Ｃを１０ｍｇ添加して溶解しコーティング剤Ｃ−１とした。
【００９８】
【００９９】
【化１２】
0005501993.tif 000013
【０１００】
（コーティング剤Ｄ−１）
比較例１で得られたフッ素系ポリマーを０．５質量部、ＨＦＥ９９．５質量部に溶解してフッ素系ポリマー液Ｂ−１とした。このフッ素系ポリマー液Ｂ−１  ９９．９ｇに、オキサゾール系蛍光剤（シンロイヒ社製、商品名  ロイヒマーカー１０８Ｍ）を１００ｍｇ添加して分散させ、コーティング剤Ｄ−１とした。
【０１０１】
（２）コート皮膜の形成
Ａ−１、Ｃ−１、Ｄ−１の各コーティング剤をそれぞれ容器にいれ、各コーティング剤中に下記の各種基材を、それぞれ漬け、その後、基材をコーティング剤から引き上げて室温で乾燥させた（１回ディップコート）。これにより、各基材表面に約０．１μｍ厚のコート皮膜が形成された。
【０１０２】
使用した基材は、ステンレス板（ＳＵＳ板、長さ４０ｍｍ×幅１５ｍｍ、厚さ０．５ｍｍ）、ガラス板（長さ７６ｍｍ×幅２６ｍｍ、厚さ１ｍｍ）、黒色の樹脂板（ＰＥＴ製、長さ４０ｍｍ×幅１５ｍｍ、厚さ０．５ｍｍ）、灰色の樹脂板（ＰＥＴ製、長さ４０ｍｍ×幅１５ｍｍ、厚さ０．５ｍｍ）、白色の樹脂板（ＰＥＴ製、長さ４０ｍｍ×幅１５ｍｍ、厚さ０．５ｍｍ）である。
【０１０３】
（３）コート皮膜の視認性の評価方法
各基材のコート皮膜形成部分にブラックライト（波長３６５ｎｍ）を照射してコート皮膜の発色を目視にて観察した。
評価基準は、以下の通りである。
◎；発色が明確に観察される（発色によってコート皮膜の存在が明確に確認できる（視認性が高い））。
○；発色が観察される。
△；発色が若干観察される。
×；発色が全く観察されない。
コート皮膜の視認性の評価結果を表１に示す。
【０１０４】
【表１】
0005501993.tif 000014
【０１０５】
（４）結果と考察
Ａ−１の本発明のコーティング剤及びＣ−１のコーティング剤を用いた場合には、形成されたコート皮膜が全ての基材において黄色く発色して、はっきりと観察されるため、コート皮膜の存在を容易に確認することが出来た（視認性が高かった）。Ｄ−１のコーティング剤を用いた場合には、基材によってコート皮膜の存在を確認できなかった。
以上より、本発明のコーティング剤は、基材色を選ばず使用できるということがわかった。
【０１０６】
３．試験例２：加熱がコート皮膜の視認性に与える影響（耐熱性）
ステンレス板（ＳＵＳ製、長さ２０ｍｍ×幅２０ｍｍ、厚さ０．５ｍｍ）にマスキングテープを用い、巾１ｍｍの隙間を作成し、この隙間に、試験例１で調整したＡ−１、Ｃ−１、Ｄ−１の各コーティング剤を、それぞれスポイトを用いて１滴滴下し、室温で乾燥させた後、マスキングテープを剥がした。これにより、基材表面に巾１ｍｍのコート皮膜が形成された。
【０１０７】
コート皮膜が形成されたステンレス板を１５０℃で１時間乾燥させ、コート皮膜形成部分にブラックライト（波長３６５ｎｍ）を照射してコート皮膜の発色を目視にて観察した。表２に１５０℃で乾燥後の視認性を評価して示すとともに、発色の様子を撮影した写真を示した。評価基準は試験例１と同様である。
【０１０８】
【表２】
0005501993.tif 000015
【０１０９】
Ａ−１の本発明のコーティング剤及びＣ−１のコーティング剤を用いた場合には、加熱後もコート皮膜が明確に視認できたが、Ｄ−１のコーティング剤を使用した場合では、加熱後には発色が全く確認できなかった。このことから、本発明のコーティング剤は耐熱性に優れているということがわかった。
【０１１０】
４．試験例３：溶剤がコート皮膜の視認性に与える影響（耐溶剤性）＞
試験例１で調製したＡ−１、Ｃ−１、Ｄ−１の各コーティング剤をそれぞれ別の容器にいれ、乾燥したガラス板を漬けた後、ガラス板をコーティング剤から引き上げて乾燥させた。それぞれのガラス板上には、約０．１μｍ厚のコート皮膜が形成された。
【０１１１】
コート皮膜が形成されたガラス板を常温で、各有機溶剤（イソプロピルアルコール（ＩＰＡ）、エタノール、メタノール、ヘキサン、ヘプタン、酢酸エチル、アセトン）にそれぞれ１時間浸漬した後、溶剤から取り出して乾燥させ、コート皮膜形成部分にブラックライト（波長３６５ｎｍ）を照射してコート皮膜の発色を目視にて観察した。
試験例１のコート皮膜の視認性の評価方法と同様の評価基準によって評価した結果を表３に示す。
【０１１２】
【表３】
0005501993.tif 000016
【０１１３】
Ａ−１のコーティング剤を用いた場合には、全ての溶剤においてほとんど発色の変化が見られなかった。また、Ａ−１のコーティング剤に含まれるフッ素系重合体と同様の骨格を有する蛍光剤を含むＣ−１のコーティング剤と比較しても、Ａ−１のコーティング剤は、より高い耐溶剤性を示した。これは、Ａ−１のコーティング剤の蛍光成分が、樹脂骨格に組み込まれており、溶剤に溶出しにくいことに起因すると考えられる。
【０１１４】
Ｄ−１のコーティング剤を用いた場合には、溶剤に浸漬することにより視認性が低下した。この結果から、Ｄ−１のコーティング剤を用いた皮膜から蛍光剤が、各溶剤に溶出して視認性が低下したことがわかった。
【０１１５】
５．試験例４：蛍光性化合物の濃度の検討
１．で作製した実施例１〜実施例５の蛍光性重合体を用いて、蛍光性化合物の濃度の相違するコーティング剤を調製し、充分な視認性の得られる蛍光剤の濃度について検討した。
【０１１６】
比較のために、上記式（５）の化合物および上記式（６）の化合物の混合物である蛍光剤混合物Ｃを用いたコーティング剤、およびオキサゾール系蛍光剤（シンロイヒ社製、商品名  ロイヒマーカー１０８Ｍ）を用いたコーティング剤についても濃度の相違するコーティング剤を調製し、十分な視認性の得られる蛍光剤の濃度を検討した。
【０１１７】
（１）コーティング剤の調製
実施例２〜５の蛍光性重合体０．５質量部をＨＦＥ９９．６質量部に溶解してコーティング剤Ａ−２、Ａ−３、Ａ−４、Ａ−５を調製した。
【０１１８】
比較例１で得られたフッ素系ポリマーを０．５質量部、ＨＦＥ９９．５質量部に溶解して得られたフッ素系ポリマー液Ｂ−１  ９９．９９９５ｇに、蛍光剤混合物Ｃを０．５ｍｇ添加して溶解しコーティング剤Ｃ−２を調製した。
【０１１９】
比較例１で得られたフッ素系ポリマーを０．５質量部、ＨＦＥ９９．５質量部に溶解して得られたフッ素系ポリマー液Ｂ−１  ９９．９９ｇに、オキサゾール系蛍光剤（シンロイヒ社製、商品名  ロイヒマーカー１０８Ｍ）を１０ｍｇ添加して分散させコーティング剤Ｄ−２を調製した。
【０１２０】
（２）コート皮膜の形成
試験例１で調製したＡ−１、Ｃ−１、Ｄ−１のコーティング剤、（１）で調製したＡ−２、Ａ−３、Ａ−４、Ａ−５、Ｃ−２、Ｄ−２の各コーティング剤をそれぞれ容器にいれ、各種基材を、それぞれ漬け、その後、基材をコーティング剤から引き上げて乾燥させ（１回ディップコート）、各基材表面に約０．１μｍ厚のコート皮膜を形成した。
【０１２１】
使用した基材は、ステンレス板（ＳＵＳ板、長さ４０ｍｍ×幅１５ｍｍ、厚さ０．５ｍｍ）、ガラス板（長さ７６ｍｍ×幅２６ｍｍ、厚さ１ｍｍ）、鋼線（ＳＵＳ３０４製、直径１ｍｍ）、樹脂板（ＰＥＴ製、透明色、長さ４０ｍｍ×幅１５ｍｍ、厚さ０．５ｍｍ）、プリント配線板（ＪＩＳＺ３１９７の６．８（１）に規定するくし形電極基板２形、長さ５０ｍｍ×幅５０ｍｍ、厚さ１．６ｍｍ）である。
【０１２２】
（３）コート皮膜の視認性の評価方法
各コート皮膜を上記試験例１のコート皮膜の視認性の評価方法と同様の評価基準によって評価し、その結果を表３に示した。表３中、コーティング剤Ａ−１〜Ａ−５については蛍光性化合物の濃度を示し、コーティング剤Ｃ−１、Ｃ−２、Ｄ−１、Ｄ−２については蛍光剤濃度を併せて示した。
【０１２３】
【表４】
0005501993.tif 000017
【０１２４】
（４）結果と考察
本発明のコーティング剤のうち、Ａ−１、Ａ−２、Ａ−３、Ａ−４の各コーティング剤を用いた場合には、全ての基材においてコート皮膜の発色が明確に観察された。Ａ−５のコーティング剤では、Ａ−１〜Ａ−４のコーティング剤を用いた場合よりは劣るものの、全ての基材においてコート皮膜の発色が確認された。
【０１２５】
Ｃ−１のコーティング剤を用いた場合には、良好な発色が観察されるが、蛍光剤濃度の低いＣ−２のコーティング剤では視認性が大幅に低下した。
【０１２６】
Ｄ−１のコーティング剤を用いた場合には、発色は観察できるが、基材によって若干発色が確認しにくいものがあった。Ｄ−１と同じ蛍光剤を用いているがその濃度の低いＤ−２のコーティング剤を用いた場合には、視認性が大幅に低下し、基材によっては発色が全く確認できないものもあった。
【０１２７】
この結果から、本発明の蛍光性重合体を含むコーティング剤は、従来の蛍光剤を用いた場合よりも、コーティング剤中の蛍光性化合物の量を低くすることができるということがわかった。
【０１２８】
＜まとめ＞
本発明のコーティング剤は、使用される基材色を選ばず、かつ耐熱性に優れている。また本発明のコーティング剤は耐溶剤性にも優れていることから、有機溶剤に接触する環境下で使用される基材にも好適である。さらに、本発明によれば、蛍光性化合物の量を従来のものよりも顕著に少なくすることができるので、撥水・撥油性などの皮膜特性を低下させずに視認性に優れた皮膜を形成することができる。